(57)【特許請求の範囲】
【請求項１】
少なくとも一方が透明または半透明である陽極および陰極よりなる一対の電極間に挾持された一つまたは複数の有機化合物層より構成される電界発光素子において、該有機化合物層の少なくとも一層が、ヒドロキシ基を有する正孔輸送物質と、イソシアネート基を３個以上有するイソシアネート化合物と、の少なくとも２種を三次元的に架橋重合させた正孔輸送性高分子化合物を含有し、
前記ヒドロキシ基を有する正孔輸送物質の少なくとも１つが、下記構造式（Ｂ）および（Ｃ）で表される化合物から選択され、
前記イソシアネート化合物の少なくとも一つが、下記構造式（Ｄ）で表されるヘキサメチレンジイソシアネートのビューレット変性体であることを特徴とする有機電界発光素子。
【化１】
0004449282.tif 000142
［構造式（Ｂ）中、Ａｒは、置換もしくは未置換の１価のベンゼン環、を表し、Ｘは、ターフェニル基を表し、Ｔは脂肪族部分の炭素数１〜１０の枝分かれしてもよい２価の炭化水素基を表し、ｍは1、ｎは０又は１である。］
［構造式（Ｃ）中、Ｒは水素原子を表す。Ｘ１は水素原子：炭素数１〜５の範囲のアルキル基：フェニル基：置換基として、ハロゲン原子、炭素数１〜５の範囲のアルキル基若しくはハロゲン原子で置換されたアルキル基、又は、炭素数１〜５の範囲のアルコキシ基で置換されたフェニル基：を表す。Ｔは脂肪族部分の炭素数が１〜１０で枝分かれしてもよい２価の炭化水素基を表す。Ａｒ１、Ａｒ２、Ａｒ３はそれぞれ独立にフェニル基を表し、複数個のハロゲン基、炭素数１〜５の範囲の複数個のアルキル基、炭素数１〜５の範囲の複数個のアルコキシ基で置換されていてもよい。］
【化２】
0004449282.tif 000143
【請求項２】
前記有機化合物層が少なくとも正孔輸送層および発光層から構成され、該正孔輸送層が、ヒドロキシ基を有する正孔輸送物質と、イソシアネート基を３個以上有するイソシアネート化合物と、の少なくとも２種類を三次元的に架橋重合させた正孔輸送性高分子化合物を含有してなることを特徴とする請求項１に記載の有機電界発光素子。
【請求項３】
前記有機化合物層が発光層のみから構成され、該発光層が、ヒドロキシ基を有する正孔輸送物質と、イソシアネート基を３個以上有するイソシアネート化合物と、の少なくとも２種類を三次元的に架橋重合させた正孔輸送性高分子化合物を含有してなることを特徴とする請求項１に記載の有機電界発光素子。
【請求項４】
前記発光層が、電荷輸送性材料を含むことを特徴とする請求項３に記載の有機電界発光素子。
【発明の詳細な説明】
【０００１】
【発明の属する技術分野】
本発明は、有機電界発光素子（以下、「有機ＥＬ素子」という）に関し、詳しくは、特定の硬化型正孔輸送材料を用いた有機電界発光素子に関するものである。
【０００２】
【従来の技術】
電界発光素子（以下、「ＥＬ素子」と記述する）は、自発光性の全固体素子であり、視認性が高く衝撃にも強いため、広く応用が期待されている。現在は無機螢光体を用いたものが主流であるが、２００Ｖ以上の交流電圧が駆動に必要なため製造コストが高く、また輝度が不十分等の問題点を有している。
【０００３】
一方、有機化合物を用いたＥＬ素子研究は、最初アントラセン等の単結晶を用いて始まったが、単結晶の場合、膜厚が１ｍｍ程度と厚く１００Ｖ以上の駆動電圧が必要であった。そのため蒸着法による薄膜化が試みられている（Ｔｈｉｎ  Ｓｏｌｉｄ  Ｆｉｌｍｓ，  Ｖｏｌ．９４，  １７１（１９８２））。しかしながら、この方法で得られた薄膜は、駆動電圧が３０Ｖと未だ高く、また、膜中における電子・正孔キャリアの密度が低く、キャリアの再結合によるフォトンの生成確率が低いため十分な輝度が得られなかった。
【０００４】
ところが近年、正孔輸送性有機低分子化合物と電子輸送能を持つ螢光性有機低分子化合物の薄膜を真空蒸着法により順次積層した機能分離型のＥＬ素子において、１０Ｖ程度の低電圧で１０００ｃｄ／ｍ２以上の高輝度が得られるものが報告されており（Ａｐｐｌ．Ｐｈｙｓ．Ｌｅｔｔ．，  Ｖｏｌ．５１，  ９１３（１９８７））、以来、積層型のＥＬ素子の研究・開発が活発に行われている。これら積層型の素子は、電極から電荷輸送性の有機化合物からなる電荷輸送層を介して正孔と電子のキャリアバランスを保ちながら螢光性有機化合物からなる発光層に注入され、発光層中に閉じ込められた正孔と電子が再結合することにより高輝度の発光を実現している。
【０００５】
しかしながら、このタイプのＥＬ素子では、複数の蒸着工程において０．１μｍ以下の薄膜を形成していくためピン正孔を生じ易く、十分な性能を得るためには厳しく管理された条件下で膜厚の制御を行うことが必要である。従って、生産性が低くかつ大面積化が難しいという問題がある。また、このＥＬ素子は数ｍＡ／ｃｍ2という高い電流密度で駆動されるため、大量のジュール熱を発生する。このため、蒸着によってアモルファスガラス状態で製膜された正孔輸送性低分子化合物や螢光性有機低分子化合物が次第に結晶化して最後には融解し、輝度の低下や絶縁破壊が生じるという現象が多く見られ、その結果素子の寿命が低下するという問題も有していた。
【０００６】
そこで、ＥＬ素子の熱安定性に関する問題の解決のために、正孔輸送材料として安定なアモルファスガラス状態が得られるスターバーストアミンを用いたり（第４０回応用物理学関係連合講演会予稿集３０ａ−ＳＺＫ−１４（１９９３）等）、ポリフォスファゼンの側鎖にトリフェニルアミンを導入したポリマーを用いたり（第４２回高分子討論会予稿集２０Ｊ２１（１９９３））したＥＬ素子が報告されている。しかし、これら単独では正孔輸送材料のイオン化ポテンシャルに起因するエネルギー障壁が存在するため、陽極からの正孔注入性或いは発光層への正孔注入性を満足するものではない。また、前者のスターバーストアミンの場合、溶解性が小さいために精製が難しく純度を上げることが困難であることや、後者のポリマーの場合、高い電流密度が得られず十分な輝度が得られてない等の問題も存在する。
【０００７】
一方、積層型有機ＥＬ素子における生産性と大面積化に関する問題の解決を目指し、単層構造のＥＬ素子についても研究・開発が進められ、ポリ（ｐ−フェニレンビニレン）等の導電性高分子を用いたり（Ｎａｔｕｒｅ，  Ｖｏｌ．３５７，  ４７７（１９９２）等）、正孔輸送性ポリビニルカルバゾール中に電子輸送材料と螢光色素を混入した（第３８回応用物理学関係連合講演会予稿集３１ｐ−Ｇ−１２（１９９１））素子が提案されているが、未だ輝度、発光効率等が有機低分子化合物を用いた積層型ＥＬ素子には及ばない。
【０００８】
さらに、作製法においては、製造の簡略化、加工性、大面積化、コスト等の観点から湿式による塗布方式が望ましく、キャステイング法によっても素子が得られることが報告されている（第５０回応用物理学会学術講演予稿集，２９ｐ−ＺＰ−５（１９８９）、第５１回応用物理学会学術講演予稿集，２８ａ−ＰＢ−７（１９９０））。しかし、電荷輸送材料の溶剤や樹脂に対する溶解性や相溶性が悪いため結晶化しやすく、製造上あるいは特性上に問題があった。
【０００９】
【非特許文献１】
Ｔｈｉｎ  Ｓｏｌｉｄ  Ｆｉｌｍｓ，  Ｖｏｌ．９４，  １７１（１９８２）
【非特許文献２】
Ａｐｐｌ．Ｐｈｙｓ．Ｌｅｔｔ．，  Ｖｏｌ．５１，  ９１３（１９８７）
【非特許文献３】
第４０回応用物理学関係連合講演会予稿集３０ａ−ＳＺＫ−１４（１９９３）
【非特許文献４】
第４２回高分子討論会予稿集２０Ｊ２１（１９９３）
【非特許文献５】
Ｎａｔｕｒｅ，  Ｖｏｌ．３５７，  ４７７（１９９２）
【非特許文献６】
第３８回応用物理学関係連合講演会予稿集３１ｐ−Ｇ−１２（１９９１）
【非特許文献７】
第５０回応用物理学会学術講演予稿集，２９ｐ−ＺＰ−５（１９８９）
【非特許文献８】
第５１回応用物理学会学術講演予稿集，２８ａ−ＰＢ−７（１９９０）
【００１０】
【発明が解決しようとする課題】
本発明は、前記従来における諸問題を解決し、以下の目的を達成することを課題とする。即ち、本発明の目的は、十分な輝度を有し、安定性および耐久性に優れ、且つ大面積化可能であり製造容易な有機ＥＬ素子を提供することにある。
【００１１】
【課題を解決するための手段】
上記目的を達成するため正孔輸送材料に関し鋭意検討した結果、ヒドロキシ基を有する正孔輸送物質と、イソシアネート基を３個以上有するイソシアネート化合物と、の少なくとも２種を三次元的に架橋重合させたものが、有機ＥＬ素子として好適な正孔注入特性、正孔移動度、薄膜形成能を有することを見出し、本発明を完成するに至った。
【００１２】
すなわち、少なくとも一方が透明または半透明である一対の電極間に挾持された一つまたは複数の有機化合物層より構成されるものであって、有機化合物層の少なくとも一層が、ヒドロキシ基を有する正孔輸送物質と、イソシアネート基を３個以上有するイソシアネート化合物と、の少なくとも２種を三次元的に架橋重合させた正孔輸送高分子化合物を含有することを特徴とする有機ＥＬ素子である。
【００１３】
このヒドロキシ基を有する正孔輸送物質としては、下記構造式（Ｂ）および（Ｃ）で表される化合物から選択される。
【００１４】
【化３】
0004449282.tif 000002
［構造式（Ｂ）中、Ａｒは、置換もしくは未置換の１価のベンゼン環、を表し、Ｘは、ターフェニル基を表し、Ｔは脂肪族部分の炭素数１〜１０の枝分かれしてもよい２価の炭化水素基を表し、ｍは1、ｎは０又は１である。］
【００１５】
［構造式（Ｃ）中、Ｒは水素原子を表す。Ｘ１は水素原子：炭素数１〜５の範囲のアルキル基：フェニル基：置換基として、ハロゲン原子、炭素数１〜５の範囲のアルキル基若しくはハロゲン原子で置換されたアルキル基、又は、炭素数１〜５の範囲のアルコキシ基で置換されたフェニル基：を表す。Ｔは脂肪族部分の炭素数が１〜１０で枝分かれしてもよい２価の炭化水素基を表す。Ａｒ１、Ａｒ２、Ａｒ３はそれぞれ独立にフェニル基を表し、複数個のハロゲン基、炭素数１〜５の範囲の複数個のアルキル基、炭素数１〜５の範囲の複数個のアルコキシ基で置換されていてもよい。］
【００１６】
また、前記イソシアネート化合物の少なくとも一つは、下記構造式（Ｄ）で表されるヘキサメチレンジイソシアネートのビューレット変性体である。
【００１７】
【化４】
0004449282.tif 000003
【００１８】
本発明の有機ＥＬ素子において、有機化合物層は、機能分離型のもの、例えば、少なくとも正孔輸送層および発光層から構成され、該正孔輸送層が前記ヒドロキシ基を有する正孔輸送物質と、イソシアネート基を３個以上有するイソシアネート化合物と、の少なくとも２種を三次元的に架橋重合させた正孔輸送性高分子化合物を含有してなるものや、キャリア輸送能と発光能を兼ね備えたもの、すなわち、有機化合物層が発光層のみから構成されてなり、該発光層が前記ヒドロキシ基を有する正孔輸送物質と、イソシアネート基を３個以上有するイソシアネート化合物と、の少なくとも２種を三次元的に架橋重合させた正孔輸送性高分子化合物を含有してなるもののいずれでもよい。
【００１９】
本発明の有機ＥＬ素子において、有機化合物層が発光層のみから構成される場合、該発光層には、他の正孔輸送性材料（上記正孔輸送性高分子化合物以外の正孔輸送材料、電子輸送材料）を含んでもよい。
【００２０】
【発明の実施の形態】
本発明の有機ＥＬ素子は、少なくとも一方が透明または半透明である陽極および陰極よりなる一対の電極間に挾持された一つまたは複数の有機化合物層より構成され、該有機化合物層の少なくとも一層が、前記ヒドロキシ基を有する正孔輸送物質と、官能基数が３以上のイソシアネート化合物と、の少なくとも２種を三次元的に架橋重合させた正孔輸送性高分子化合物（以下、単に「正孔輸送性高分子化合物」ということがある。）を含有する。
【００２１】
本発明の有機ＥＬ素子は、前記正孔輸送性高分子化合物を含有してなる層を有することで、十分な輝度を有し、安定性および耐久性に優れる。さらに、前記正孔輸送性高分子化合物を用いることで、大面積化可能であり、容易に製造可能である。また、前記正孔輸送性高分子化合物を含む有機化合物層は、耐溶剤性に優れており、当該有機化合物層上に層形成する場合でも、幅広い溶剤種を用いることができる点でも有利である。
【００２２】
正孔輸送性高分子化合物について説明する。
前記ヒドロキシ基を有する正孔輸送物質としては、下記構造式（Ａ）、（Ｂ）、および（Ｃ）で示される化合物であることが好適である。但し、本発明では、ヒドロキシ基を有する正孔輸送物質としては、下記構造式（Ｂ）および（Ｃ）で表される化合物から選択される。
【００２３】
【化５】
0004449282.tif 000004
【００２４】
前記構造式（Ａ）、（Ｂ）および（Ｃ）中、Ｔは脂肪族部分の炭素数１〜１０で枝分かれしてもよい２価の炭化水素基を表す。Ｔとして具体的には下記（Ｔ−１）〜（Ｔ−２９）に示す構造が好適に挙げられる。
【００２５】
【化６】
0004449282.tif 000005
【００２６】
前記構造式（Ａ）、（Ｂ）中、Ａｒは、置換もしくは未置換の１価のベンゼン環、置換もしくは未置換の１価の多核芳香族炭化水素、置換もしくは未置換の１価の縮合環芳香族炭化水素、置換もしくは未置換の１価の複素環または置換もしくは未置換の１価の複素環含有芳香族炭化水素を表す。但し、本発明では、構造式（Ｂ）中、Ａｒは、置換もしくは未置換の１価のベンゼン環を表す。
【００２７】
Ａｒを表す構造として選択される多核芳香族炭化水素および縮合環芳香族炭化水素を構成する芳香環数は特に限定されないが、芳香環数が１〜３のものが好ましく、縮合環芳香族炭化水素においては、全縮合環芳香族炭化水素が好ましい。なお、当該多核芳香族炭化水素および縮合環芳香族炭化水素とは、本発明においては、具体的には以下に定義される多環式芳香族のことを意味する。
【００２８】
即ち、「多核芳香族炭化水素」とは、炭素と水素とから構成される芳香環が２個以上存在し、これらの芳香環同士が、炭素―炭素の単結合によって結合している炭化水素化合物を表す。具体例としては、ビフェニル、ターフェニル等が挙げられる。
また、「縮合環芳香族炭化水素」とは、炭素と水素とから構成される芳香環が２個以上存在し、これらの芳香環同士が、１対の隣接して結合する炭素原子を共有している炭化水素化合物を表す。具体例としては、ナフタレン、アントラセン、フェナントレン、フルオレン等が挙げられる。
なお、全ての芳香環が縮合環構造のより連続的に隣接してなる縮合環芳香族炭化水素を「全縮合環芳香族炭化水素」という。一方、これ以外の縮合環芳香族炭化水素を「部分縮合環芳香族炭化水素」という。
【００２９】
Ａｒを表す構造のひとつとして選択される複素環は、その環骨格を構成する原子数（Ｎｒ）は、Ｎｒ＝５および／又は６が好ましく用いられる。また、環骨格を構成するＣ以外の原子（異種原子）の種類および数は特に限定されないが、例えば、Ｓ、Ｎ、Ｏ等が好ましく用いられ、前記環骨格中には２種類以上および／又は２個以上の異種原子が含まれていてもよい。特に５員環構造を持つ複素環として、チオフェン、チオフィンおよびフランの３位および４位の炭素を窒素で置き換えた複素環、ピロールの３位および４位の炭素を窒素で置き換えた複素環が好ましく用いられ、６員環構造をもつ複素環として、ピリジンが好ましく用いれる。
【００３０】
Ａｒを表す構造のひとつとして選択される複素環含有芳香族炭化水素は、この芳香族化合物を構成する個々の、複素環と、芳香環との数は特に限定されるものではないが、複素環数が１〜５、芳香環数が１〜５であり、さらに、少なくとも１環以上の複素環と１環以上の芳香環が縮合環構造を形成していることが好ましい。また、各々の複素環の構造は記述した複素環と同様であることが好ましい。
【００３１】
Ａｒを表す構造として選択されるベンゼン環、多核芳香族炭化水素、縮合環芳香族炭化水素、複素環、または複素環含有芳香族炭化水素の置換基としては、水素原子、アルキル基、アルコキシ基、アリール基、アラルキル基、置換アミノ基、ハロゲン原子等が挙げられる。アルキル基としては、炭素数１〜１０のものが好ましく、例えば、メチル基、エチル基、プロピル基、イソプロピル基等が挙げられる。アルコキシル基としては、炭素数１〜１０のものが好ましく、例えば、メトキシ基、エトキシ基、イソプロポキシ基等が挙げられる。アリール基としては、炭素数６〜２０のものが好ましく、例えば、フェニル基、トルイル基等が挙げられる、アラルキル基としては、炭素数７〜２０のものが好ましく、例えば、ベンジル基、フェネチル基等が挙げられる。置換アミノ基の置換基としては、アルキル基、アリール基、アラルキル基等が挙げられ、具体的例は前述の通りである。
【００３２】
前記構造式（Ａ）、（Ｂ）中、Ｘは、置換もしくは未置換の芳香族基、置換もしくは未置換の２価の多核芳香族炭化水素、置換もしくは未置換の２価の縮合環芳香族炭化水素、置換もしくは未置換の２価の複素環含有多核芳香族炭化水素、置換もしくは未置換の２価の芳香族複素環、または置換もしくは未置換の２価の複素環含有芳香族炭化水素を表す。但し、本発明では、構造式（Ｂ）中、Ｘは、ターフェニルを表す。
【００３３】
Ｘを表す構造として選択される前記多核芳香族炭化水素および前記縮合環芳香族炭化水素を構成する芳香環数は、芳香環数が２〜６のものが好ましい。また、前記縮合環芳香族炭化水素がその芳香環数が５ないし６であるときには、部分縮合環芳香族炭化水素がその芳香環数が５ないし６であるときには、部分縮合環芳香族炭化水素が好ましく用いられる。
【００３４】
Ｘを表す構造として選択される前記複素環含有多核芳香族炭化水素を構成する複素環数は特に限定されないが、複素環数が２〜１３が好ましく、さらに、複素環が直鎖状に結合しているものがより好ましい。また各々の複素環の構造は、記述したＡｒを表す構造のひとつとして選択される複素環と同様であることが好ましい。
【００３５】
Ｘを表す構造として選択される前記芳香族複素環は、この芳香族化合物を構成する個々の複素環数および芳香環数は特に限定されるものではないが、複素環数が１〜１１、芳香環数が２であり、さらに、複素環が直鎖状に結合した２価の多核複素族炭化水素の両末端に芳香環が結合しているものが好ましい。また、各々の複素環の構造は記述したＡｒを表す構造のひとつとして選択される複素環と同様であることが好ましい。
【００３６】
Ｘを表す構造として選択される前記複素環含有芳香族炭化水素は、この芳香族化合物を構成する個々の、複素環と、芳香環との数は特に限定されるものではないが、複素環数が１〜５、芳香環数が１〜５であり、さらに、少なくとも１環以上の複素環と１環以上の芳香環が縮合環構造を形成していることが好ましい。また各々の複素環の構造は記述したＡｒを表す構造のひとつとして選択される複素環と同様であることが好ましい。
【００３７】
Ｘを表す構造として選択される多核芳香族炭化水素、縮合環芳香族炭化水素、多核複素族炭化水素、芳香族複素環または複素環含有芳香族炭化水素の置換基としては、前述のＡｒの置換基と同様のものが用いることができる。
【００３８】
なお、本発明において、複素環含有多核芳香族炭化水素、芳香族複素環および複素環含有芳香族炭化水素とは、以下に定義される構造を有する有機化合物のことを言う。
「複素環含有多核芳香族炭化水素」とは、多核芳香族炭化水素を構成する芳香環を、全て複素環で置換した構造を有する複素環数が２以上の複素環化合物を意味する。
「芳香族複素環」とは、多核芳香族炭化水素を構成する芳香環のうち、一部の芳香環を複素環に置換した芳香族化合物を意味する。
「複素環含有芳香族炭化水素」とは、縮合環芳香族炭化水素を構成する芳香環のうち、一部の芳香環を複素環に置換した芳香族化合物を意味する。
【００３９】
Ｘの具体例としては、例えば、下記式（Ｘ−ａ）〜（Ｘ−ｍ）から選択された基が挙げられる。
【００４０】
【化７】
0004449282.tif 000006
【００４１】
式（Ｘ−ａ）〜（Ｘ−ｍ）中、Ｒ1は、水素原子、炭素数１〜４のアルキル基、置換もしくは未置換のフェニル基、または置換もしくは未置換のアラルキル基を表し、Ｒ2〜Ｒ9はそれぞれ独立に水素原子、炭素数１〜１０のアルキル基、炭素数１〜１０のアルコキシル基、置換もしくは未置換のフェニル基、置換もしくは未置換のアラルキル基、またはハロゲン原子を表し、ａ、ｂはそれぞれ独立に０〜１０の整数を意味する。なお、式（Ｘ−ｄ）および（Ｘ−ｋ）中に示されたＶは下記式（１）〜（１８）から選択された基を表す。
【００４２】
【化８】
0004449282.tif 000007
【００４３】
なお、式（１）（１０）（１５）（１６）（１７）（１８）において、ｂ〜ｇは０〜１０の整数を意味する。
前記構造式（Ａ）および（Ｂ）中、ｍ、ｎは０又は１である。
【００４４】
前記構造式（Ｃ）中、Ｒは水素原子、又は炭素数１〜５の範囲のアルキル基を表す。ここで、アルキル基としては例えば、メチル基、エチル基、プロピル基、イソプロピル基などが挙げられる。但し、本発明では、Ｒは、水素原子を表す。
【００４５】
前記構造式（Ｃ）中、Ｘ1は水素原子：炭素数１〜５の範囲のアルキル基：フェニル基：置換基として、ハロゲン原子、炭素数１〜５の範囲のアルキル基若しくはハロゲン原子で置換されたアルキル基、又は、炭素数１〜５の範囲のアルコキシ基で置換されたフェニル基：を表す。
ここで、ハロゲン原子としては例えば、フッ素原子、塩素原子、臭素原子などが挙げられる。上記アルキル基としては例えば、メチル基、エチル基、プロピル基、イソプロピル基などが挙げられる。、アルコキシ基としては、例えば、メトキシ基、エトキシ基、プロポキシ基、イソプロポキシ基が挙げられる。
【００４６】
前記構造式（Ｃ）中、Ａｒ1、Ａｒ2、Ａｒ3はそれぞれ独立にフェニル基、ナフチル基、又は、アントラセン基を表し、複数個のハロゲン基、炭素数１〜５の範囲の複数個のアルキル基、炭素数１〜５の範囲の複数個のアルコキシ基で置換されていてもよい。Ａｒ1として具体的には、下記（Ａｒ1−１）〜（Ａｒ1−１８）で示す構造が好適に挙げられる。また、Ａｒ2、Ａｒ3として具体的には、（ＡｒX−１）〜（ＡｒX−２１）に示す構造が好適に挙げられる。なお、Ａｒ1の結合方向は、Ｔ、Ｎ原子のいずれでもよい。但し、本発明では、Ａｒ１、Ａｒ２、Ａｒ３はそれぞれ独立にフェニル基を表し、複数個のハロゲン基、炭素数１〜５の範囲の複数個のアルキル基、炭素数１〜５の範囲の複数個のアルコキシ基で置換されていてもよい。
【００４７】
【化９】
0004449282.tif 000008
【００４８】
【化１０】
0004449282.tif 000009
【００４９】
構造式（Ｃ）中、ｎは０又は１を表す。
【００５０】
前記構造式（Ｃ）中、特に好ましくは、Ｒは水素原子：炭素数１〜３の範囲のアルキル基を表す。Ｘ1は炭素数１〜３の範囲のアルコキシ基：フェニル基：ハロゲン原子で置換された炭素数１〜３の範囲のアルキル基又は炭素数１〜３の範囲のアルコキシ基で置換されたフェニル基：ハロゲン原子で置換されたフェニル基：ハロゲン原子で置換されたアルキル基で置換されたフェニル基：を表す。Ｔは脂肪族部分の炭素数が１〜５で枝分かれしてもよい２価の炭化水素基を表す。Ａｒ1は、フェニル基、ナフチル基、アントラセン基、又はピレン基を表し、これらはハロゲン原子、炭素数１〜３の範囲のアルキル基、炭素数１〜３の範囲のアルコキシ基で置換されていてもよい。Ａｒ2、Ａｒ3は、それぞれ独立に、フェニル基、ナフチル基、アントラセン基、又はビフェニル基を表し、これらはハロゲン原子、炭素数１〜３の範囲のアルキル基、炭素数１〜３の範囲のアルコキシ基で置換されていてもよい。
【００５１】
また、構造式（Ａ）で表される化合物としては、下記構造式（Ａ’）および（Ｂ’）で表される化合物が好適に挙げられる。
【００５２】
【化１１】
0004449282.tif 000010
【００５３】
前記構造式（Ａ’）および（Ｂ’）中、Ｒ1、Ｒ2、Ｒ3は、それぞれ独立に水素原子、ハロゲン原子、炭素数１〜５の範囲のアルキル基、炭素数１〜５の範囲のアルコキシ基、又は、炭素数１〜２の範囲のアルキル基で置換されたアミノ基を表す。
Ｒ4は水素原子：ハロゲン原子：炭素数１〜５の範囲のアルキル基：炭素数１〜５の範囲のアルコキシ基：フェニル基：置換基として、ハロゲン原子、炭素数１〜５の範囲のアルキル基若しくはハロゲン原子で置換されたアルキル基、又は、炭素数１〜５の範囲のアルコキシ基で置換されたフェニル基：を表す。
ここで、ハロゲン原子、アルキル基、アルコキシ基としては、前述と同様なものが挙げられる。
【００５４】
前記構造式（Ａ’）および（Ｂ’）中、中、Ｔは脂肪族部分の炭素数が１〜１０で枝分かれしてもよい２価の炭化水素基を表す。Ｔとして具体的には、前述と同様な（Ｔ−１）〜（Ｔ−２９）に示す構造が好適に挙げられる。
【００５５】
前記構造式（Ａ’）中、特に好ましくは、Ｒ1、Ｒ2、Ｒ3は、それぞれ独立に水素原子、炭素数１〜３の範囲のアルキル基、炭素数１〜３の範囲のアルコキシ基を表す。Ｔは脂肪族部分の炭素数が１〜５で枝分かれしてもよい２価の炭化水素基を表す。ｎは０又１を表す。
前記構造式（Ｂ’）中、特に好ましくは、Ｒ4は水素原子：炭素数１〜３の範囲のアルキル基：炭素数１〜３の範囲のアルコキシ基：フェニル基：ハロゲン原子で置換された炭素数１〜３の範囲のアルキル基又は炭素数１〜３の範囲のアルコキシ基で置換されたフェニル基：ハロゲン原子で置換されたフェニル基：ハロゲン原子で置換されたアルキル基で置換されたフェニル基：を表す。Ｔは脂肪族部分の炭素数が１〜５で枝分かれしてもよい２価の炭化水素基を表す。ｎは０又は１を表す。
【００５６】
以下、構造式（Ａ）で表される化合物の具体例を示す。本発明は、これら具体例に限定されるわけではない。なお、Ｔの欄は、上記Ｔの具体例として構造番号を示す。以下、各番号を付した具体例、例えば、構造番号１５の番号を付した具体例は例示化合物（１５）という。
【００５７】
【表１】
0004449282.tif 000011
【００５８】
【表２】
0004449282.tif 000012
【００５９】
【表３】
0004449282.tif 000013
【００６０】
【表４】
0004449282.tif 000014
【００６１】
【表５】
0004449282.tif 000015
【００６２】
【表６】
0004449282.tif 000016
【００６３】
【表７】
0004449282.tif 000017
【００６４】
【表８】
0004449282.tif 000018
【００６５】
【表９】
0004449282.tif 000019
【００６６】
【表１０】
0004449282.tif 000020
【００６７】
【表１１】
0004449282.tif 000021
【００６８】
【表１２】
0004449282.tif 000022
【００６９】
【表１３】
0004449282.tif 000023
【００７０】
【表１４】
0004449282.tif 000024
【００７１】
【表１５】
0004449282.tif 000025
【００７２】
【表１６】
0004449282.tif 000026
【００７３】
【表１７】
0004449282.tif 000027
【００７４】
【表１８】
0004449282.tif 000028
【００７５】
【表１９】
0004449282.tif 000029
【００７６】
【表２０】
0004449282.tif 000030
【００７７】
【表２１】
0004449282.tif 000031
【００７８】
【表２２】
0004449282.tif 000032
【００７９】
【表２３】
0004449282.tif 000033
【００８０】
【表２４】
0004449282.tif 000034
【００８１】
【表２５】
0004449282.tif 000035
【００８２】
【表２６】
0004449282.tif 000036
【００８３】
【表２７】
0004449282.tif 000037
【００８４】
【表２８】
0004449282.tif 000038
【００８５】
【表２９】
0004449282.tif 000039
【００８６】
【表３０】
0004449282.tif 000040
【００８７】
【表３１】
0004449282.tif 000041
【００８８】
【表３２】
0004449282.tif 000042
【００８９】
【表３３】
0004449282.tif 000043
【００９０】
【表３４】
0004449282.tif 000044
【００９１】
【表３５】
0004449282.tif 000045
【００９２】
【表３６】
0004449282.tif 000046
【００９３】
【表３７】
0004449282.tif 000047
【００９４】
【表３８】
0004449282.tif 000048
【００９５】
【表３９】
0004449282.tif 000049
【００９６】
【表４０】
0004449282.tif 000050
【００９７】
【表４１】
0004449282.tif 000051
【００９８】
【表４２】
0004449282.tif 000052
【００９９】
【表４３】
0004449282.tif 000053
【０１００】
【表４４】
0004449282.tif 000054
【０１０１】
【表４５】
0004449282.tif 000055
【０１０２】
【表４６】
0004449282.tif 000056
【０１０３】
【表４７】
0004449282.tif 000057
【０１０４】
【表４８】
0004449282.tif 000058
【０１０５】
【表４９】
0004449282.tif 000059
【０１０６】
【表５０】
0004449282.tif 000060
【０１０７】
【表５１】
0004449282.tif 000061
【０１０８】
【表５２】
0004449282.tif 000062
【０１０９】
【表５３】
0004449282.tif 000063
【０１１０】
【表５４】
0004449282.tif 000064
【０１１１】
【表５５】
0004449282.tif 000065
【０１１２】
【表５６】
0004449282.tif 000066
【０１１３】
【表５７】
0004449282.tif 000067
【０１１４】
【表５８】
0004449282.tif 000068
【０１１５】
【表５９】
0004449282.tif 000069
【０１１６】
【表６０】
0004449282.tif 000070
【０１１７】
【表６１】
0004449282.tif 000071
【０１１８】
【表６２】
0004449282.tif 000072
【０１１９】
【表６３】
0004449282.tif 000073
【０１２０】
【表６４】
0004449282.tif 000074
【０１２１】
以下、構造式（Ｂ）で表される化合物の具体例を示す。本発明は、これら具体例に限定されるわけではない。なお、Ｔの欄は、上記Ｔの具体例として構造番号を示す。以下、各番号を付した具体例、例えば、構造番号１５の番号を付した具体例は例示化合物（１５）という。但し、本発明において、構造式（Ｂ）で表される化合物の具体例に該当するものは、例示化合物（Ｂ−１）〜（Ｂ−１９）である。
【０１２２】
【表６５】
0004449282.tif 000075
【０１２３】
【表６６】
0004449282.tif 000076
【０１２４】
【表６７】
0004449282.tif 000077
【０１２５】
【表６８】
0004449282.tif 000078
【０１２６】
【表６９】
0004449282.tif 000079
【０１２７】
【表７０】
0004449282.tif 000080
【０１２８】
【表７１】
0004449282.tif 000081
【０１２９】
【表７２】
0004449282.tif 000082
【０１３０】
【表７３】
0004449282.tif 000083
【０１３１】
【表７４】
0004449282.tif 000084
【０１３２】
【表７５】
0004449282.tif 000085
【０１３３】
【表７６】
0004449282.tif 000086
【０１３４】
【表７７】
0004449282.tif 000087
【０１３５】
【表７８】
0004449282.tif 000088
【０１３６】
【表７９】
0004449282.tif 000089
【０１３７】
【表８０】
0004449282.tif 000090
【０１３８】
【表８１】
0004449282.tif 000091
【０１３９】
【表８２】
0004449282.tif 000092
【０１４０】
【表８３】
0004449282.tif 000093
【０１４１】
【表８４】
0004449282.tif 000094
【０１４２】
【表８５】
0004449282.tif 000095
【０１４３】
【表８６】
0004449282.tif 000096
【０１４４】
【表８７】
0004449282.tif 000097
【０１４５】
【表８８】
0004449282.tif 000098
【０１４６】
【表８９】
0004449282.tif 000099
【０１４７】
【表９０】
0004449282.tif 000100
【０１４８】
【表９１】
0004449282.tif 000101
【０１４９】
【表９２】
0004449282.tif 000102
【０１５０】
【表９３】
0004449282.tif 000103
【０１５１】
【表９４】
0004449282.tif 000104
【０１５２】
【表９５】
0004449282.tif 000105
【０１５３】
【表９６】
0004449282.tif 000106
【０１５４】
【表９７】
0004449282.tif 000107
【０１５５】
【表９８】
0004449282.tif 000108
【０１５６】
【表９９】
0004449282.tif 000109
【０１５７】
【表１００】
0004449282.tif 000110
【０１５８】
【表１０１】
0004449282.tif 000111
【０１５９】
【表１０２】
0004449282.tif 000112
【０１６０】
【表１０３】
0004449282.tif 000113
【０１６１】
【表１０４】
0004449282.tif 000114
【０１６２】
【表１０５】
0004449282.tif 000115
【０１６３】
【表１０６】
0004449282.tif 000116
【０１６４】
【表１０７】
0004449282.tif 000117
【０１６５】
【表１０８】
0004449282.tif 000118
【０１６６】
【表１０９】
0004449282.tif 000119
【０１６７】
【表１１０】
0004449282.tif 000120
【０１６８】
【表１１１】
0004449282.tif 000121
【０１６９】
【表１１２】
0004449282.tif 000122
【０１７０】
【表１１３】
0004449282.tif 000123
【０１７１】
【表１１４】
0004449282.tif 000124
【０１７２】
【表１１５】
0004449282.tif 000125
【０１７３】
【表１１６】
0004449282.tif 000126
【０１７４】
【表１１７】
0004449282.tif 000127
【０１７５】
【表１１８】
0004449282.tif 000128
【０１７６】
【表１１９】
0004449282.tif 000129
【０１７７】
【表１２０】
0004449282.tif 000130
【０１７８】
【表１２１】
0004449282.tif 000131
【０１７９】
以下、構造式（Ｃ）で表される化合物の具体例を示す。本発明は、これら具体例に限定されるわけではない。なお、Ｔの欄は、上記Ｔの具体例として挙げた構造番号を示す。Ａｒ1、Ａｒ2、Ａｒ3の欄は、上記Ａｒ1、Ａｒ2、Ａｒ3の具体例として挙げた構造番号を示す。Ａｒ1の結合方向は、Ｔ、Ｎ原子のいずれでもよい。以下、各番号を付した具体例、例えば、構造番号１５の番号を付した具体例は例示化合物（１５）という。但し、本発明において、構造式（Ｃ）で表される化合物の具体例に該当するものは、例示化合物（Ｃ−１）〜（Ｃ−３）、（Ｃ−２０）である。
【０１８０】
【表１２２】
0004449282.tif 000132
【０１８１】
このような、ヒドロキシ基を有する正孔輸送物質は、従来公知の方法により、容易に合成することができる。
【０１８２】
官能基数が３以上のイソシアネート化合物について説明する。
官能基数が３以上のイソシアネート化合物は、架橋して三次元網目構造を形成するため、イソシアネート化合物として３官能以上、即ち、反応可能なイソシアネート基を３個以上有する化合物である。
【０１８３】
官能基数が３個以上のイソシアネート化合物としては、イソシアネート単量体から得られる誘導体やプレポリマなどのポリイソシアネート変性体を用いることが好適である。具体例としては、官能基数が３以上のポリオールにイソシアネートを付加したアダクト変性体、ウレア結合を有する化合物をイソシアネート化合物で変成したビューレット変性体、ウレタン基にイソシアネートを付加したアロファネート変性体、ウレタン基にイソシアネートを付加したイソシアヌレート変性体、および、カルボジイミド変性体などが挙げられる。中でも、官能基数が３以上のポリオールにイソシアネートを付加したアダクト変性体、ウレア結合を有する化合物をイソシアネート化合物で変性したビューレット変性体、ウレタン基にイソシアネートを付加したアロファネート変性体、ウレタン基にイソシアネートを付加したイソシアヌーレト変性体が好ましく、特に好ましくは、下記構造式（Ｄ）で表されるヘキサメチレンジイソシアネートのビューレット変性体、および下記構造式（Ｅ）で表されるヘキサメチレンジイソシアネートのイソシアヌレート変性体である。これらの構造式（Ｄ）、（Ｅ）を用いると、正孔輸送性の面で特に優れた特性を示す。また、これら以外の変性体の具体例としては構造式（ｉ）〜（ｉｉｉ）等も好適に挙げられる。但し、本発明において、イソシアネート化合物の少なくとも一つが、下記構造式（Ｄ）で表されるヘキサメチレンジイソシアネートのビューレット変性体である。
【０１８４】
【化１２】
0004449282.tif 000133
【０１８５】
【化１３】
0004449282.tif 000134
【０１８６】
官能基数が３以上のイソシアネート化合物と共に補助的に用いることができるイソシアネート化合物として、例えば、トリレンジイソシアネート（ＴＤＩ）、ジフェニルメタンジイソソアネート（ＭＤＩ）、１，５−ナフチレンジイソシアネート、トリジンジイソシアネート、１，６−ヘキサメチレンジイソシアネート、キシレンジイソシアネート、リジンイソシアネート、テトラメチルキシレンジイソシアネート、１，３，６−ヘキサメチレントリイソシアネート、リジンエステルトリイソシアネート、１，６，１１−ウンデカントリイソシアネート、１，８−イイソシアネート−４−イソシアネートメチルオクタン、トリフェニルメタントリイソシアネート、トリス（イソシアネートフェニル）チオフォスフェートなどの一般的なイソシアネート単量体を挙げることができる。
【０１８７】
なお、上述したポリイソシアネート変性体に含まれるが、イソシアネート基の活性を一時的にマスクするためのブロッキング剤を反応させたブロックイソシアネートも好ましく用いることができる。これは、塗布液のポットライフを延長させる点からも好ましいものである。
【０１８８】
以上、説明したヒドロキシ基を有する正孔輸送物質と官能基数が３以上のイソシアネート化合物との少なくとも２種を三次元的に架橋重合させた正孔輸送性高分子化合物は、通常、ヒドロキシ基を有する正孔輸送物質と、官能基数が３以上のイソシアネート化合物との少なくとも２種を、層形成塗液に混合し、加熱することで、三次元的に架橋重合され、有機化合物層に含まれる。
【０１８９】
次に、本発明の有機ＥＬ素子の層構成について詳記する。
本発明の有機ＥＬ素子は、少なくとも一方が透明または半透明である一対の電極と、それら電極間に挾持された発光層を含む一つまたは複数の有機化合物層より構成され、該有機化合物層の少なくとも１層に前記正孔輸送性高分子化合物を含有してなる。
【０１９０】
本発明の有機ＥＬ素子においては、有機化合物層が１つの場合は、有機化合物層はキャリア輸送能を持つ発光層を意味し、該発光層が前記ヒドロキシ基を有する正孔輸送物質、および、官能基数が３以上のイソシアネート化合物の少なくとも２種類の化合物を三次元的に架橋重合させたもの含有してなる。また、有機化合物層が複数の場合（機能分離型の場合）は、その少なくとも一つが発光層であり、他の有機化合物層は、キャリア輸送層、すなわち、正孔輸送層、電子輸送層、または正孔輸送層と電子輸送層よりなるものを意味し、これらの少なくとも一層が前記正孔輸送性高分子化合物を含有してなる。具体的には、例えば、有機化合物層が少なくとも正孔輸送層および発光層から構成され、該正孔輸送層が前記正孔輸送性高分子化合物を含有してなるものや、有機化合物層が発光層のみから構成されてなり、該発光層が前記正孔輸送性高分子化合物を含有してなるもの等が挙げられる。
【０１９１】
以下、図面を参照しつつ、より詳細に説明する。
図１および図２は、本発明の有機ＥＬ素子の層構成を説明するための模式的断面図であって、図１の場合は、有機化合物層が複数の場合の一例であり、図２の場合は、有機化合物層が１つの場合の例を示す。なお、図１および２において、同様の機能を有するものは同じ符号を付して説明する。
【０１９２】
図１に示す有機ＥＬ素子は、透明絶縁体基板１上に、透明電極２、正孔輸送層３、発光層４、および背面電極６を順次積層してなる。一方、図２に示す有機ＥＬ素子は、透明絶縁体基板１上に、透明電極２、キャリア輸送能を持つ発光層５、および背面電極６を順次積層してなる。以下、各々を詳しく説明する。
【０１９３】
なお、前記正孔輸送性化合物が含有してなる有機化合物層は、図１に示される有機ＥＬ素子の層構成の場合、正孔輸送層３として作用し、また、図２に示される有機ＥＬ素子の層構成の場合、キャリア輸送能を持つ発光層５として作用する。
【０１９４】
図１〜２に示される有機ＥＬ素子の層構成の場合、透明絶縁体基板１は、発光を取り出すため透明なものが好ましく、ガラス、プラスチックフィルム等が用いられる。透明電極２は、透明絶縁体基板と同様に発光を取り出すため透明であって、かつ正孔の注入を行うため仕事関数の大きなものが好ましく、酸化スズインジウム（ＩＴＯ）、酸化スズ（ＮＥＳＡ）、酸化インジウム、酸化亜鉛等の酸化膜、および蒸着或いはスパッタされた金、白金、パラジウム等が用いられる。
【０１９５】
図１に示される有機ＥＬ素子の層構成の場合、正孔輸送層３は前記正孔輸送性高分子化合物単独で形成されていてもよいが、正孔移動度を調節するために前記正孔輸送性高分子化合物以外の正孔輸送材料を１重量％ないし５０重量％の範囲で混合分散して形成されていてもよい。このような正孔輸送材料としては、テトラフェニレンジアミン誘導体、トリフェニルアミン誘導体、カルバゾール誘導、スチルベン誘導体、アリールヒドラゾン誘導体、ポルフィリン系化合物等が挙げられるが、ヒドロキシ基を有する正孔輸送物質、および、官能基数が３以上のイソシアネート化合物の少なくとも２種類の化合物を三次元的に架橋重合させたものとの相容性が良いことから、テトラフェニレンジアミン誘導体が好ましい。また、他の汎用の樹脂等との混合でもよい。
【０１９６】
図１に示される有機ＥＬ素子の層構成の場合、発光層４には、固体状態で高い蛍光量子収率を示す化合物が発光材料として用いられる。発光材料が有機低分子の場合、真空蒸着法もしくは低分子と結着樹脂を含む溶液または分散液を塗布・乾燥することにより良好な薄膜形成が可能であることが条件である。また、高分子の場合、それ自身を含む溶液または分散液を塗布・乾燥することにより良好な薄膜形成が可能であることが条件である。好適には、有機低分子の場合、キレート型有機金属錯体、多核または縮合芳香環化合物、ペリレン誘導体、クマリン誘導体、スチリルアリーレン誘導体、シロール誘導体、オキサゾール誘導体、オキサチアゾール誘導体、オキサジアゾール誘導体等が、高分子の場合、ポリパラフェニレン誘導体、ポリパラフェニレンビニレン誘導体、ポリチオフェン誘導体、ポリアセチレン誘導体等が挙げられる。好適な具体例として、下記の化合物（ＩＶ−１）〜（ＩＶ−１５）が用いられるが、これらに限定されたものではない。なお、構造式（ＩＶ−１３）〜（ＩＶ−１５）中、ｎおよびｘは１以上の整数を示す。
【０１９７】
【化１４】
0004449282.tif 000135
【０１９８】
【化１５】
0004449282.tif 000136
【０１９９】
また、有機ＥＬ素子の耐久性向上或いは発光効率の向上を目的として、上記の発光材料中にゲスト材料として発光材料と異なる色素化合物をドーピングしてもよい。真空蒸着によって発光層を形成する場合、共蒸着によってドーピングを行い、溶液または分散液を塗布・乾燥することで発光層を形成する場合、溶液または分散液中に混合することでドーピングを行う。発光層中における色素化合物のドーピングの割合としては０．００１重量％〜４０重量％程度、好ましくは０．０１重量％〜１０重量％程度である。このようなドーピングに用いられる色素化合物としては、発光材料との相容性が良く、かつ発光層の良好な薄膜形成を妨げない有機化合物が用いられ、好適にはＤＣＭ誘導体、キナクリドン誘導体、ルブレン誘導体、ポルフィリン系化合物等が挙げられる。好適な具体例として、下記の化合物（Ｖ−１）〜（Ｖ−４）が用いられるが、これらに限定されたものではない。
【０２００】
【化１６】
0004449282.tif 000137
【０２０１】
また、発光材料として、真空蒸着や溶液または分散液を塗布・乾燥することが可能であるが良好な薄膜とならないものや、明確な電子輸送性を示さないものを用いる場合には、有機ＥＬ素子の耐久性向上或いは発光効率の向上を目的として、発光層４と背面電極６の間に電子輸送層を挿入してもよい。このような電子輸送層に用いられる電子輸送材料としては、真空蒸着法により良好な薄膜形成が可能な有機化合物が用いられ、好適にはオキサジアゾール誘導体、ニトロ置換フルオレノン誘導体、ジフェノキノン誘導体、チオピランジオキシド誘導体、フルオレニリデンメタン誘導体等が挙げられる。好適な具体例として、下記の化合物（ＶＩ−１）〜（ＶＩ−３）が用いられるが、これらに限定されたものではない。
【０２０２】
【化１７】
0004449282.tif 000138
【０２０３】
図２に示される有機ＥＬ素子の層構成の場合、キャリア輸送能を持つ発光層５は少なくとも上記ヒドロキシ基を有する正孔輸送物質、および、官能基数が３以上のイソシアネート化合物の少なくとも２種類の化合物を三次元的に架橋重合させたものの中に発光材料を５０重量％以下分散させた有機化合物層であり、発光材料としては前記化合物（ＩＶ−１）ないし化合物（ＩＶ−１２）が好適に用いられるが、有機ＥＬ素子に注入される正孔と電子のバランスを調節するために電子輸送材料を１０重量％〜５０重量％分散させてもよく、或いはキャリア輸送能を持つ発光層５と背面電極６の間に、電子輸送材料よりなる電子輸送層を挿入してもよい。このような電子輸送材料としては、上記ヒドロキシ基を有する正孔輸送物質、および、官能基数が３以上のイソシアネート化合物の少なくとも２種類の化合物を三次元的に架橋重合させたものと強い電子相互作用を示さない有機化合物が用いられ、好適には下記の化合物（ＶＩＩ）が用いられるが、これに限定されるものではない。同様に正孔移動度を調節するために、ヒドロキシ基を有する正孔輸送物質以外の正孔輸送材料、好ましくはテトラフェニレンジアミン誘導体を適量同時に分散させて用いてもよい。また、発光材料と異なる色素化合物をドーピングしてもよい。
【０２０４】
【化１８】
0004449282.tif 000139
【０２０５】
図１〜２に示される有機ＥＬ素子の層構成の場合、背面電極６には、真空蒸着可能で、電子注入を行うため仕事関数の小さな金属が使用されるが、特に好ましくはマグネシウム、アルミニウム、銀、インジウムおよびこれらの合金である。
【０２０６】
図１〜２に示される有機ＥＬ素子において、正孔輸送層３およびキャリア輸送能を持つ発光層５は、上記各組成に従った材料を有機溶媒中に溶解或いは分散し、得られた塗布液を用いて前記透明電極上にスピンコーティング法、ディップ法等を用いて製膜することによって形成される。正孔輸送層３或いはキャリア輸送能を持つ発光層５の膜厚は、０．０３〜０．２μｍ程度が好ましい。発光材料の分散状態は分子分散状態でも微粒子分散状態でも構わない。分子分散状態とするためには、分散溶媒は前記正孔輸送性高分子化合物、発光材料、電子輸送材料、正孔輸送材料の共通溶媒を用いる必要があり、微粒子分散状態とするために分散溶媒は発光材料の分散性と、電子輸送材料、正孔輸送材料および前記正孔輸送性高分子化合物の溶解性を考慮して選択する必要がある。微粒子状に分散するためには、ボールミル、サンドミル、ペイントシェイカー、アトライター、ボールミル、ホモジェナイザー、超音波法等が利用できる。
【０２０７】
次いで、上記のようにして形成された前記正孔輸送性高分子化合物を含む層の上に、各有機ＥＬ素子の層構成に応じて、それぞれ、発光層４や背面電極６、必要に応じて電子輸送層を真空蒸着法により形成する。これにより容易に有機ＥＬ素子を作製することが可能である。形成される発光層４および電子輸送層の膜厚は、各々０．１μｍ以下、特に０．０３〜０．０８μｍの範囲であることが好ましい。
【０２０８】
以上、説明した本発明の有機ＥＬ素子は、一対の電極間に、例えば、４〜２０Ｖで、電流密度１〜２００ｍＡ／ｃｍ2の直流電圧を印加することによって発光させることができる。
【０２０９】
【実施例】
以下、本発明を、実施例を挙げてさらに具体的に説明する。ただし、これら各実施例は、本発明を制限するものではない。
【０２１０】
（参考例１）
ヒドロキシ基を有する電荷輸送物質として、例示化合物（Ａ−４）１部、上記構造式（Ｄ）で表されるビューレット変性ポリイソシアネート溶液（固形分６７重量％）１部をジクロロエタン４０部に溶解して調製し、０．１μｍのポリテトラフルオロエチレン（ＰＴＦＥ）フィルターで濾過した。この溶液を用いて、２ｍｍ幅の短冊型ＩＴＯ電極をエッチングにより形成したガラス基板上に、ディップ法により塗布し、膜厚約０．１μｍの正孔輸送層を形成した。十分乾燥させた後、発光材料として昇華精製した前記例示化合物（ＩＶ−１）をタングステンボートに入れ、真空蒸着法により蒸着して、正孔輸送層上に膜厚０．０５μｍの発光層を形成した。この時の真空度は１０-5Ｔｏｒｒ、ボート温度は３００℃であった。続いてＭｇ−Ａｇ合金を共蒸着により蒸着して、２ｍｍ幅、０．１５μｍ厚の背面電極をＩＴＯ電極と交差するように形成した。形成された有機ＥＬ素子の有効面積は０．０４ｃｍ2であった。
【０２１１】
（参考例２）
参考例１に用いた例示化合物（Ａ−４）１部、上記構造式（Ｄ）で表されるビューレット変性ポリイソシアネート溶液（固形分６７重量％）１部、発光材料として、前記例示化合物（ＩＶ−１）１重量部を混合し、ジクロロエタン４０部に溶解して調製し、０．１μｍのＰＴＦＥフィルターで濾過した。この溶液を用いて、２ｍｍ幅の短冊型ＩＴＯ電極をエッチングにより形成したガラス基板上に、ディップ法により塗布して膜厚０．１５μｍのキャリア輸送能を持つ発光層を形成した。充分乾燥させた後、Ｍｇ−Ａｇ合金を共蒸着により蒸着して、２ｍｍ幅、０．１５μｍ厚の背面電極をＩＴＯ電極と交差するように形成した。形成された有機ＥＬ素子の有効面積は０．０４ｃｍ2であった。
【０２１２】
（参考例３）
参考例１に用いた例示化合物（Ａ−４）１部、上記構造式（Ｄ）で表されるビューレット変性ポリイソシアネート溶液（固形分６７重量％）１部、発光材料として前記例示化合物（ＩＶ−１）を０．１重量部、電子輸送材料として前記例示化合物（ＶＩ−１）を１重量部を混合し、ジクロロエタン４０部に溶解して調製し、０．１μｍのＰＴＦＥフィルターで濾過した。この溶液を用いて、２ｍｍ幅の短冊型ＩＴＯ電極をエッチングにより形成したガラス基板上に、ディップ法により塗布して膜厚０．１５μｍのキャリア輸送能を持つ発光層を形成した。十分乾燥させた後、Ｍｇ−Ａｇ合金を共蒸着により蒸着して、２ｍｍ幅、０．１５μｍ厚の背面電極をＩＴＯ電極と交差するように形成した。形成された有機ＥＬ素子の有効面積は０．０４ｃｍ2であった。
【０２１３】
（実施例４）
例示化合物（Ａ−４）１部の代わりに例示化合物（Ｂ−２）１部を用いた以外は、参考例１と同様にして有機ＥＬ素子を作製した。
【０２１４】
（実施例５）
例示化合物（Ａ−４）１部の代わりに例示化合物（Ｂ−２）１部を用いた以外は、参考例２と同にして有機ＥＬ素子を作製した。
【０２１５】
（実施例６）
例示化合物（Ａ−４）１部の代わりに例示化合物（Ｂ−２）１部を用いた以外は、参考例３と同様にして有機ＥＬ素子を作製した。
【０２１６】
（実施例７）
例示化合物（Ａ−４）１部の代わりに例示化合物（Ｃ−１）１部を用いた以外は、参考例１と同様にして有機ＥＬ素子を作製した。
【０２１７】
（実施例８）
例示化合物（Ａ−４）１部の代わりに例示化合物（Ｃ−１）１部を用いた以外は、参考例２と同にして有機ＥＬ素子を作製した。
【０２１８】
（実施例９）
例示化合物（Ａ−４）１部の代わりに例示化合物（Ｃ−１）１部を用いた以外は、参考例３と同様にして有機ＥＬ素子を作製した。
【０２１９】
（比較例１）
下記構造式（ＶＩＩＩ）で示される正孔輸送材料を１重量部、発光材料として前記例示化合物（ＩＶ−１）を１重量部、結着樹脂としてポリメチルメタクリレート（ＰＭＭＡ）を１重量部混合し、１０重量％ジクロロエタン溶液を調製し、０．１μｍのＰＴＦＥフィルターで濾過した。この溶液を用いて、２ｍｍ幅の短冊型ＩＴＯ電極をエッチングにより形成したガラス基板上に、ディップ法により塗布して膜厚０．１５μｍのキャリア輸送能を持つ発光層を形成した。十分乾燥させた後、Ｍｇ−Ａｇ合金を共蒸着により蒸着して、２ｍｍ幅、０．１５μｍ厚の背面電極をＩＴＯ電極と交差するように形成した。形成された有機ＥＬ素子の有効面積は０．０４ｃｍ2であった。
【０２２０】
【化１９】
0004449282.tif 000140
【０２２１】
（比較例２）
正孔輸送性材料としてポリビニルカルバゾール（ＰＶＫ）を２重量部、発光材料として前記例示化合物（Ｖ−１）を０．１重量部、電子輸送材料として前記化合物（ＶＩ−１）を１重量部混合し、１０重量％ジクロロエタン溶液を調製し、０．１μｍのＰＴＦＥフィルターで濾過した。この溶液を用いて、２ｍｍ幅の短冊型ＩＴＯ電極をエッチングにより形成したガラス基板上に、ディップ法により塗布して膜厚０．１μｍのキャリア輸送能を持つ発光層を形成した。十分乾燥させた後、Ｍｇ−Ａｇ合金を共蒸着により蒸着して、２ｍｍ幅、０．１５μｍ厚の背面電極をＩＴＯ電極と交差するように形成した。形成された有機ＥＬ素子の有効面積は０．０４ｃｍ2であった。
【０２２２】
（評価）
以上のように作製した有機ＥＬ素子を、真空中（１．３３．３×１０-3Ｐａ（１０-3Ｔｏｒｒ））でＩＴＯ電極側をプラス、Ｍｇ−Ａｇ背面電極をマイナスとして直流電圧を印加し、発光について測定を行い、このときの最高輝度、および発光色を評価した。それらの結果を表１２３に示す。また、乾燥窒素中で有機ＥＬ素子の発光寿命の測定を行った。発光寿命の評価は、初期輝度が５０ｃｄ／ｍ2となるように電流値を設定し、定電流駆動により輝度が初期値から半減するまでの時間を素子寿命（ｈｏｕｒ）とした。この時の駆動電流密度を素子寿命と共に表１２３に示す。
【０２２３】
【表１２３】
0004449282.tif 000141
【０２２４】
表１２３の結果から、有機化合物層の少なくとも一層に、ヒドロキシ基を有する正孔輸送物質と、官能基数が３以上のイソシアネート化合物と、の少なくとも２種を三次元的に架橋重合させ正孔輸送性高分子化合物を含有したものは、有機ＥＬ素子に好適なイオン化ポテンシャルおよび正孔移動度を持ち、また、スピンコーティング法、ディップ法等を用いて良好な薄膜を形成することが可能であることがわかる。また、当該正孔輸送性高分子化合物を用いて形成された本発明の有機ＥＬ素子は、十分に高い輝度を示し、また、膜厚を比較的厚く設定できるため、ピン正孔等の不良も少なく、大面積化も容易であり、しかも向上した耐久性を有することがわかる。
【０２２５】
【発明の効果】
以上、本発明によれば、十分な輝度を有し、安定性および耐久性に優れ、且つ大面積化可能であり製造容易な有機ＥＬ素子を提供することができる。
【図面の簡単な説明】
【図１】    本発明の有機ＥＬ素子の一例の模式的断面図である。
【図２】    本発明の有機ＥＬ素子の他の一例の模式的断面図である。
【符号の説明】
１  透明絶縁体基板
２  透明電極
３  正孔輸送層
４  発光層
５  キャリア輸送能を持つ発光層
６  背面電極
【図１】
0004449282.tif 000144
【図２】
0004449282.tif 000145